(57)【要約】  本発明は、表面コーティングされたシール材に関し、ゴム基材の持つ強度、硬度、シール性を保ちつつ、耐薬品性、耐プラズマ性、非粘着性を高めたシール材を提供する。ショアＤ硬度が７５以下かつショアＡ硬度が４０〜１００である軟質材料からなる基材の表面全体または一部に、金属、金属酸化物、金属チッ化物、金属炭化物およびその複合物からなる群より選ばれる１種以上の金属または金属化合物からなるコーティング膜を有するシール材である。【特許請求の範囲】
【請求項１】
ショアＤ硬度が７５以下であり、かつショアＡ硬度が４０〜１００である軟質材料からなる基材の表面全体または一部に、金属、金属酸化物、金属チッ化物、金属炭化物およびそれらの複合物からなる群より選ばれる１種以上の金属または金属化合物からなるコーティング膜を有するシール材。
【請求項２】
軟質材料が、エラストマーである請求の範囲第１項記載のシール材。
【請求項３】
軟質材料が、フッ素系高分子材料である請求の範囲第１項記載のシール材。
【請求項４】
軟質材料が、フッ素ゴムである請求の範囲第１項〜第３項のいずれかに記載のシール材。
【請求項５】
コーティング膜の膜厚が、０．００５〜１μｍである請求の範囲第１項〜第４項のいずれかに記載のシール材。
【請求項６】
ＪＩＳ  Ｋ５６００の碁盤目テープ試験（１ｍｍ角／１００目）にて測定される軟質材料とコーティング膜との剥離数が５０／１００以下となる密着度で、軟質材料とコーティング膜が密着している請求の範囲第１項〜第５項のいずれかに記載のシール材。
【請求項７】
下記条件でのマイクロスクラッチ試験にて測定される臨界破壊荷重が２５ｍＮ以上となる密着度で、軟質材料とコーティング膜が密着している請求の範囲第１項〜第５項のいずれかに記載のシール材。
記
試験条件：
ダイヤモンド圧力子曲率半径・・・・・・５．０μｍ
弾性アーム・・・・・・１４６．６４ｇ／ｍｍ
ステージ角度・・・・・・３．０度
測定速度・・・・・・１０．０μｍ／ｓ
荷重印加速度・・・・・・７５．３１ｍＮ／ｍｍ
励振幅・・・・・・７９μｍ
励振周波数・・・・・・３０Ｈｚ
【請求項８】
下記条件でＯ2、ＣＦ4、ＮＦ3のそれぞれのプラズマを照射した時の重量減少率が、全て１重量％以下である請求の範囲第１項〜第７項のいずれかに記載のシール材。
記
サンプル：厚さ２ｍｍ、１０ｍｍ×３５ｍｍのシート
照射条件：
Ｏ2、ＣＦ4プラズマ  ガス流量・・・・・・１６ＳＣＣＭ
圧力・・・・・・２０ｍＴｏｒｒ
出力・・・・・・８００Ｗ
照射時間・・・・・・３０分
ＮＦ3プラズマ        ＮＦ3／Ａｒ・・・・・・１ＳＬＭ／１ＳＬＭ
圧力・・・・・・３Ｔｏｒｒ
照射時間・・・・・・２時間
温度・・・・・・１５０℃
【請求項９】
コーティング膜が、真空成膜法により成膜される請求の範囲第１項〜第８項のいずれかに記載のシール材。
【請求項１０】
真空成膜法が、イオンプレーティング法である請求の範囲第９項記載のシール材。
【請求項１１】
液晶・半導体製造装置に用いる請求の範囲第１項〜第１０項のいずれかに記載のシール材。
【請求項１２】
請求の範囲第１項〜第１１項のいずれかに記載のシール材を有する液晶・半導体製造装置。
【請求項１３】
ショアＤ硬度が７５以下であり、かつショアＡ硬度が４０〜１００である軟質材料からなる基材の表面全体または一部を、イオンプレーティング法により、金属、金属酸化物、金属チッ化物、金属炭化物およびそれらの複合物からなる群より選ばれる１種以上の金属または金属化合物でコーティングする工程を有するシール材の製造方法。
【発明の詳細な説明】
【技術分野】
【０００１】
本発明は、表面コーティングされたシール材に関し、軟質基材の持つ強度、硬度、シール性を保ちつつ、耐薬品性、耐プラズマ性、非粘着性を高めたシール材に関する。
【背景技術】
【０００２】
軟質材料は、自動車工業、半導体工業、化学工業などの分野において、シール材として一般的に使用されている。しかし、これらのシール材は、各種装置に密接に接触させて使用するため、長期間の使用により、シール材が装着された装置等に固着し、シール材の脱着を困難にしたり、動的な箇所においては、装置の動作に悪影響を及ぼす等の問題がある。このようなシール材の固着を防ぐために、シール材の表面に非粘着性を付与することが要求される。非粘着性を付与する方法としては、固体潤滑剤などのフィラーを添加する方法があるが、成形品のスキン層を取り除かなければ、効果が出ないため用途が限定されることや、軟質材料の強度、硬度、シール性といった特性に与える影響も大きい。【０００３】
また、半導体製造工程においては、絶縁膜や金属配線薄膜形成工程に使用されるＣＶＤ装置中の、種々の連結部分や可動部分に封止のためにシール材が使用されている。これらのシール材には、シール性、非固着性だけではなく、プロセスの微細化や基板ウェハーの大型化により、高密度（１０12〜１０13／ｃｍ3）のプラズマ処理条件に耐えられること、および極めて精密な加工が要求される半導体を汚染しないことが要求される。このような要求に対応できるシール材としては、主に架橋性の含フッ素エラストマーおよびシリコーン系エラストマーが採用されており、さらに、これらのエラストマーに耐プラズマ性を付与する方法として、プラズマ遮蔽効果のあるフィラーをエラストマーに充填する方法が一般的に知られている（例えば、国際公開第０３／０５１９９９号パンフレット参照）。【０００４】
しかし、これらのフィラーが充填されたエラストマー材料においても、プラズマに暴露されることにより、徐々にエラストマーが劣化し、充填されていた耐プラズマ性を付与するフィラーが脱落してしまう。該フィラーが脱落することでパーティクルの発生につながる他、エラストマー材料の耐プラズマ性が低下するため、長期的にみれば、充分なものではない。また、耐（酸素）プラズマ性および固着性の改良の目的で、架橋可能な含フッ素エラストマーを含む組成物からなる基材の表面の少なくとも一部に、ダイヤモンドライクカーボンを設けてなるシール材が開示されており（例えば、特開２００３−１６５９７０号公報参照）、さらに、固着性の改良、すべり性付与の目的でゴム基材の表面にダイヤモンドライクカーボンを設けてなるシール材（例えば、特開２００２−４７４７９号公報、特開２００２−４７４８０号公報または特開２００２−４８２４０号公報参照）が開示されている。しかし、これらの方法では、耐プラズマ性、特に酸素系のプラズマに対する耐性が低い。【０００５】
従って、ゴム基材の持つ強度、硬度、シール性を保ちつつ、表面が非粘着性であり、かつ耐薬品性、耐プラズマ性を有するシール材はいまだ知られていない。【０００６】
本発明は、表面コーティングされたシール材に関し、軟質基材の持つ強度、硬度、シール性を保ちつつ、非粘着性、耐薬品性、耐プラズマ性を高めたシール材を提供する。
【発明の開示】
【０００７】
すなわち本発明は、ショアＤ硬度が７５以下であり、かつショアＡ硬度が４０〜１００である軟質材料からなる基材の表面全体または一部に、金属、金属酸化物、金属チッ化物、金属炭化物およびそれらの複合物からなる群より選ばれる１種以上の金属または金属化合物からなるコーティング膜を有するシール材に関する。
【０００８】
軟質材料が、エラストマーであることが好ましい。
【０００９】
軟質材料が、フッ素系高分子材料であることが好ましい。
【００１０】
軟質材料が、フッ素ゴムであることが好ましい。
【００１１】
コーティング膜の膜厚が、０．００５〜１μｍであることが好ましい。
【００１２】
ＪＩＳ  Ｋ５６００の碁盤目テープ試験（１ｍｍ角／１００目）にて測定される軟質材料とコーティング膜との剥離数が５０／１００以下となる密着度で、軟質材料とコーティング膜が密着していることが好ましい。
【００１３】
下記条件でのマイクロスクラッチ試験にて測定される臨界破壊荷重が２５ｍＮ以上となる密着度で、軟質材料とコーティング膜が密着していることが好ましい。
【００１４】
記
試験条件：
ダイヤモンド圧力子曲率半径・・・・・・５．０μｍ
弾性アーム・・・・・・１４６．６４ｇ／ｍｍ
ステージ角度・・・・・・３．０度
測定速度・・・・・・１０．０μｍ／ｓ
荷重印加速度・・・・・・７５．３１ｍＮ／ｍｍ
励振幅・・・・・・７９μｍ
励振周波数・・・・・・３０Ｈｚ
【００１５】
下記条件でＯ2、ＣＦ4、ＮＦ3のそれぞれのプラズマを照射した時の重量減少率が、全て１重量％以下であることが好ましい。
【００１６】
記
サンプル：厚さ２ｍｍ、１０ｍｍ×３５ｍｍのシート
照射条件：
Ｏ2、ＣＦ4プラズマ  ガス流量・・・・・・１６ＳＣＣＭ
圧力・・・・・・２０ｍＴｏｒｒ
出力・・・・・・８００Ｗ
照射時間・・・・・・３０分
ＮＦ3プラズマ        ＮＦ3／Ａｒ・・・・・・１ＳＬＭ／１ＳＬＭ
圧力・・・・・・３Ｔｏｒｒ
照射時間・・・・・・２時間
温度・・・・・・１５０℃
【００１７】
コーティング膜が、真空成膜法により成膜されることが好ましい。
【００１８】
真空成膜法が、イオンプレーティング法であることが好ましい。
【００１９】
前記シール材を、液晶・半導体製造装置に用いることが好ましい。
【００２０】
また、本発明は、前記シール材を有する液晶・半導体製造装置に関する。
【００２１】
さらに、本発明は、ショアＤ硬度が７５以下であり、かつショアＡ硬度が４０〜１００である軟質材料からなる基材の表面全体または一部を、イオンプレーティング法により、金属、金属酸化物、金属チッ化物、金属炭化物およびそれらの複合物からなる群より選ばれる１種以上の金属または金属化合物でコーティングする工程を有するシール材の製造方法に関する。
【発明を実施するための最良の形態】
【００２２】
本発明は、ショアＤ硬度が７５以下であり、かつショアＡ硬度が４０〜１００である軟質材料からなる基材の表面全体または一部に、金属、金属酸化物、金属チッ化物、金属炭化物およびその複合物からなる群より選ばれる１種以上の金属または金属化合物からなるコーティング膜を有するシール材に関する。【００２３】
本発明で使用される軟質材料は、ショアＤ硬度が７５以下であり、かつショアＡ硬度が４０〜１００である。ショアＤ硬度は、６５以下であることが好ましく、ショアＡ硬度は、５０〜１００であることが好ましい。ショアＤ硬度が、７５を超えると、軟質材料とは言い難く、硬すぎてシール材としては不適であり、ショアＡ硬度が４０未満であると、柔らかすぎて、適正なシール力が得られにくい傾向がある。軟質材料としては、ショアＤ硬度が７５以下であり、かつショアＡ硬度が４０〜１００のものであれば、特に限定はされないが、たとえば、フッ素樹脂やフッ素ゴムなどのフッ素系高分子材料、フロロシリコンゴム、シリコンゴム、ＮＢＲ、ＥＰＤＭなどがあげられ、これらの中でも、フッ素系高分子材料が好ましく、フッ素ゴムがより好ましい。【００２４】
フッ素ゴムとしては、従来からシール材用、とくに半導体製造装置のシール材に用いられているものであれば、とくに制限はなく、例えば、フッ素ゴム（ａ）、熱可塑性フッ素ゴム（ｂ）、およびこれらのフッ素ゴムからなるゴム組成物などがあげられる。【００２５】
フッ素ゴム（ａ）としては、非パーフルオロフッ素ゴム（ａ−１）およびパーフルオロフッ素ゴム（ａ−２）があげられる。【００２６】
熱可塑性フッ素ゴム（ｂ）としては、エラストマー性含フッ素ポリマー鎖セグメントと非エラストマー性含フッ素ポリマー鎖セグメントからなり、エラストマー性含フッ素ポリマー鎖セグメントおよび非エラストマー性含フッ素ポリマー鎖セグメントのそれぞれの構成単位の９０モル％以上がパーハロオレフィンである含フッ素多元セグメント化ポリマー（ｂ−１）、エラストマー性含フッ素ポリマー鎖セグメントと非エラストマー性含フッ素ポリマー鎖セグメントからなり、エラストマー性含フッ素ポリマー鎖セグメントの構成単位の９０モル％以上がパーハロオレフィンであり、かつ非エラストマー性含フッ素ポリマー鎖セグメントが構成単位として９０モル％未満のパーハロオレフィンを含む含フッ素多元セグメント化ポリマー（ｂ−２）、およびエラストマー性含フッ素ポリマー鎖セグメントと非エラストマー性含フッ素ポリマー鎖セグメントからなり、エラストマー性含フッ素ポリマー鎖セグメントが構成単位として９０モル％未満のパーハロオレフィンを含み、かつ非エラストマー性含フッ素ポリマー鎖セグメントの構成単位の９０モル％以上がパーハロオレフィンであるかまたは構成単位として９０モル％未満のパーハロオレフィンを含む含フッ素多元セグメント化ポリマー（ｂ−３）があげられる。【００２７】
非パーフルオロフッ素ゴム（ａ−１）としては、ビニリデンフルオライド（ＶｄＦ）系フッ素ゴム、テトラフルオロエチレン（ＴＦＥ）／プロピレン系フッ素ゴム、テトラフルオロエチレン（ＴＦＥ）／プロピレン／ビニリデンフルオライド（ＶｄＦ）系フッ素ゴム、エチレン／ヘキサフルオロプロピレン（ＨＦＰ）系フッ素ゴム、エチレン／ヘキサフルオロプロピレン（ＨＦＰ）／ビニリデンフルオライド（ＶｄＦ）系フッ素ゴム、エチレン／ヘキサフルオロプロピレン（ＨＦＰ）／テトラフルオロエチレン（ＴＦＥ）系フッ素ゴム、フルオロシリコーン系フッ素ゴム、またはフルオロホスファゼン系フッ素ゴムなどがあげられ、これらをそれぞれ単独で、または本発明の効果を損なわない範囲で任意に組合わせて用いることができる。【００２８】
ビニリデンフルオライド系フッ素ゴムとは、ビニリデンフルオライド４５〜８５モル％と、ビニリデンフルオライドと共重合可能な少なくとも１種の他の単量体５５〜１５モル％とからなる含フッ素エラストマー性共重合体をいう。好ましくは、ビニリデンフルオライド５０〜８０モル％と、ビニリデンフルオライドと共重合可能な少なくとも１種の他の単量体５０〜２０モル％とからなる含フッ素共重合体をいう。【００２９】
ビニリデンフルオライドと共重合可能な少なくとも１種の他の単量体としては、たとえばテトラフルオロエチレン（ＴＦＥ）、クロロトリフルオロエチレン（ＣＴＦＥ）、トリフルオロエチレン、ヘキサフルオロプロピレン（ＨＦＰ）、トリフルオロプロピレン、テトラフルオロプロピレン、ペンタフルオロプロピレン、トリフルオロブテン、テトラフルオロイソブテン、パーフルオロ（アルキルビニルエーテル）（ＰＡＶＥ）、フッ化ビニルなどの含フッ素単量体、エチレン、プロピレン、アルキルビニルエーテルなどの非フッ素単量体があげられる。これらをそれぞれ単独で、または、任意に組み合わせて用いることができる。これらのなかでも、テトラフルオロエチレン、ヘキサフルオロプロピレン、パーフルオロ（アルキルビニルエーテル）が好ましい。【００３０】
具体的なゴムとしては、ＶｄＦ−ＨＦＰ系ゴム、ＶｄＦ−ＨＦＰ−ＴＦＥ系ゴム、ＶｄＦ−ＣＴＦＥ系ゴム、ＶｄＦ−ＣＴＦＥ−ＴＦＥ系ゴムなどがある。【００３１】
テトラフルオロエチレン／プロピレン系フッ素ゴムとは、テトラフルオロエチレン４５〜７０モル％、プロピレン５５〜３０モル％からなり、さらにテトラフルオロエチレンとプロピレンの合計量に対して、架橋部位を与える単量体０〜５モル％含有する含フッ素共重合体をいう。【００３２】
架橋部位を与える単量体としては、たとえば特公平５−６３４８２号公報、特開平７−３１６２３４号公報に記載されているようなパーフルオロ（６，６−ジヒドロ−６−ヨード−３−オキサ−１−ヘキセン）やパーフルオロ（５−ヨード−３−オキサ−１−ペンテン）などのヨウ素含有単量体、特開平４−５０５３４１号公報に記載されている臭素含有単量体、特開平４−５０５３４５号公報、特開平５−５０００７０号公報に記載されているようなシアノ基含有単量体、カルボキシル基含有単量体、アルコキシカルボニル基含有単量体などがあげられる。【００３３】
これらの非パーフルオロフッ素ゴム（ａ−１）は、常法により製造することができる。【００３４】
パーフルオロフッ素ゴム（ａ−２）としては、テトラフルオロエチレン／パーフルオロ（アルキルビニルエーテル）／架橋部位を与える単量体からなるものなどがあげられる。テトラフルオロエチレン／パーフルオロ（アルキルビニルエーテル）の組成は、５０〜９０／１０〜５０モル％であることが好ましく、より好ましくは、５０〜８０／２０〜５０モル％であり、さらに好ましくは、５５〜７０／３０〜４５モル％である。また、架橋部位を与える単量体は、テトラフルオロエチレンとパーフルオロ（アルキルビニルエーテル）の合計量に対して、０〜５モル％であることが好ましく、０〜２モル％であることがより好ましい。【００３５】
この場合のパーフルオロ（アルキルビニルエーテル）としては、たとえばパーフルオロ（メチルビニルエーテル）、パーフルオロ（プロピルビニルエーテル）などがあげられ、これらをそれぞれ単独で、または任意に組合わせて用いることができる。【００３６】
架橋部位を与える単量体としては、たとえば、一般式（１）：
ＣＸ12＝ＣＸ1−Ｒf1ＣＨＲ1Ｘ2                                    （１）
（式中、Ｘ1は、水素原子、フッ素原子または−ＣＨ3、Ｒ1fは、フルオロアルキレン基、パーフルオロアルキレン基、フルオロポリオキシアルキレン基またはパーフルオロポリオキシアルキレン基、Ｒ1は、水素原子または−ＣＨ3、Ｘ2は、ヨウ素原子または臭素原子）で表されるヨウ素または臭素含有単量体、一般式（２）：
ＣＦ2＝ＣＦＯ（ＣＦ2ＣＦ（ＣＦ3）Ｏ）m（ＣＦ2）n−Ｘ3            （２）
（式中、ｍは、０〜５の整数、ｎは、１〜３の整数、Ｘ3は、シアノ基、カルボキシル基、アルコキシカルボニル基、臭素原子）で表される単量体などがあげられ、これらをそれぞれ単独で、または任意に組合わせて用いることができる。【００３７】
このヨウ素原子、シアノ基、カルボキシル基、アルコキシカルボニル基、臭素原子が、架橋点として機能することができる。【００３８】
パーフルオロフッ素ゴム（ａ−２）は、常法により製造することができる。【００３９】
かかるパーフルオロフッ素ゴム（ａ−２）の具体例としては、国際公開第９７／２４３８１号パンフレット、特公昭６１−５７３２４号公報、特公平４−８１６０８号公報、特公平５−１３９６１号公報などに記載されているフッ素ゴムなどがあげられる。【００４０】
つぎに、熱可塑性フッ素ゴム（ｂ）である、含フッ素多元セグメント化ポリマー（ｂ−１）について説明する。【００４１】
まず、エラストマー性含フッ素ポリマー鎖セグメントについて説明する。エラストマー性含フッ素ポリマー鎖セグメントは、重合体に柔軟性を付与し、ガラス転移点が２５℃以下、好ましくは０℃以下である。その構成単位の９０モル％以上を構成するパーハロオレフィンとしては、たとえば、テトラフルオロエチレン、クロロトリフルオロエチレン、ヘキサフルオロプロピレン、一般式（３）：
ＣＦ2＝ＣＦＯ（ＣＦ2ＣＦＹＯ）p−（ＣＦ2ＣＦ2ＣＦ2Ｏ）q−Ｒf2    （３）  
（式中、Ｙは、ＦまたはＣＦ3、Ｒf2は、炭素数１〜５のパーフルオロアルキル基、ｐは、０〜５の整数、ｑは、０〜５の整数）で表されるパーフルオロビニルエーテルなどがあげられる。【００４２】
エラストマー性含フッ素ポリマー鎖セグメントを構成するパーハロオレフィン以外の構成単位としては、たとえばビニリデンフルオライド、トリフルオロエチレン、トリフルオロプロピレン、テトラフルオロプロピレン、ペンタフルオロプロピレン、トリフルオロブテン、テトラフルオロイソブテン、フッ化ビニルなどの含フッ素単量体、エチレン、プロピレン、アルキルビニルエーテルなどの非フッ素単量体などであればよい。【００４３】
エラストマー性含フッ素ポリマー鎖セグメントの好ましい例としては、テトラフルオロエチレン／パーフルオロ（アルキルビニルエーテル）／架橋部位を与える単量体からなるエラストマー性ポリマー鎖があげられる。テトラフルオロエチレン／パーフルオロ（アルキルビニルエーテル）の組成は、５０〜８５／５０〜１５モル％であり、架橋部位を与える単量体が、テトラフルオロエチレンとパーフルオロ（アルキルビニルエーテル）の合計量に対して、０〜５モル％であることが好ましい。【００４４】
架橋部位を与える単量体としては、たとえば、一般式（１）、一般式（２）で表されるような単量体などがあげられる。【００４５】
つぎに、非エラストマー性含フッ素ポリマー鎖セグメントについて説明する。非エラストマー性含フッ素ポリマー鎖セグメントの構成単位の９０モル％以上を構成するパーハロオレフィンとしては、たとえばテトラフルオロエチレン、クロロトリフルオロエチレン、パーフルオロ（アルキルビニルエーテル）、ヘキサフルオロプロピレン、一般式（４）：
ＣＦ2＝ＣＦ（ＣＦ2）rＸ4                                      （４）
（式中、ｒは、１〜１０の整数、Ｘ4は、フッ素原子または塩素原子）で表される化合物、パーフルオロ−２−ブテンなどのパーハロオレフィンなどがあげられる。【００４６】
非エラストマー性含フッ素ポリマー鎖セグメントを構成するパーハロオレフィン以外の構成単位としては、エラストマー性含フッ素ポリマー鎖セグメントを構成するパーハロオレフィン以外の構成単位と同様のものがあげられる。【００４７】
非エラストマー性含フッ素ポリマー鎖セグメントの好ましい例としては、テトラフルオロエチレン８５〜１００モル％、および一般式（５）：
ＣＦ2＝ＣＦ−Ｒf3                                              （５）
（式中、Ｒf3は、Ｒf4または−ＯＲf4であり、Ｒf4は、炭素数１〜５のパーフルオロアルキル基）で表される化合物０〜１５モル％からなる非エラストマー性ポリマー鎖があげられる。【００４８】
つぎに、含フッ素多元セグメント化ポリマー（ｂ−２）について説明する。【００４９】
この場合のエラストマー性含フッ素ポリマー鎖セグメントは、前記含フッ素多元セグメント化ポリマー（ｂ−１）について説明したものと同じでよい。【００５０】
非エラストマー性含フッ素ポリマー鎖セグメントの構成単位としては、ビニリデンフルオライド、フッ化ビニル、トリフルオロエチレン、一般式（６）：
ＣＨ2＝ＣＸ5−（ＣＦ2）s−Ｘ5                                  （６）
（式中、Ｘ5は、水素原子またはフッ素原子、ｓは、１〜１０の整数）で表される化合物、ＣＨ2＝Ｃ（ＣＦ3）2などの部分フッ素化オレフィンなどがあげられる。【００５１】
また、これらの単量体と共重合可能なエチレン、プロピレン、塩化ビニル、ビニルエーテル、カルボン酸ビニルエステル、アクリル酸などの単量体も共重合成分として用いることができる。【００５２】
つぎに、含フッ素多元セグメント化ポリマー（ｂ−３）について説明する。【００５３】
含フッ素多元セグメント化ポリマー（ｂ−３）におけるエラストマー性含フッ素ポリマー鎖セグメントはガラス転移点が２５℃以下、好ましくは０℃以下のポリマー鎖である。【００５４】
また、エラストマー性含フッ素ポリマー鎖セグメントは、構成単位として９０モル％未満のパーハロオレフィンを含む。この場合のパーハロオレフィン以外の構成単位としては、前記含フッ素多元セグメント化ポリマー（ｂ−１）のパーハロオレフィン以外の構成単位と同じものがあげられる。【００５５】
含フッ素多元セグメント化ポリマー（ｂ−３）における非エラストマー性含フッ素ポリマー鎖セグメントは、前述した含フッ素多元セグメント化ポリマー（ｂ−１）または（ｂ−２）における非エラストマー性含フッ素ポリマー鎖セグメントと同じでよい。【００５６】
熱可塑性フッ素ゴム（ｂ）は、１分子中にエラストマー性含フッ素ポリマー鎖セグメントと非エラストマー性含フッ素ポリマー鎖セグメントがブロックやグラフトの形態で結合した含フッ素多元セグメント化ポリマーであることが重要である。【００５７】
そこで、熱可塑性フッ素ゴム（ｂ）の製造方法としては、公知の種々の方法が採用できるが、なかでも特公昭５８−４７２８号公報などに示されたブロック型の含フッ素多元セグメント化ポリマーの製法や、特開昭６２−３４３２４号公報に示されたグラフト型の含フッ素多元セグメント化ポリマーの製法などが好ましく採用できる。【００５８】
とりわけ、セグメント化率（ブロック化率）も高く、均質で規則的なセグメント化ポリマーが得られることから、特公昭５８−４７２８号公報、高分子論文集（Ｖｏｌ．４９、Ｎｏ．１０、１９９２）記載のいわゆるヨウ素移動重合法で合成されたブロック型の含フッ素多元セグメント化ポリマーが好ましい。【００５９】
エラストマー性含フッ素ポリマー鎖セグメントは、フッ素ゴムの製造法として公知のヨウ素移動重合法で製造できる。たとえば、実質的に無酸素下で、水媒体中で、ヨウ素化合物、好ましくはジヨウ素化合物の存在下に、前記パーハロオレフィンと、要すれば硬化部位を与える単量体を加圧下で撹拌しながらラジカル開始剤の存在下、乳化重合を行なう方法があげられる。使用するジヨウ素化合物の代表例としては、たとえば、１，３−ジヨードパーフルオロプロパン、１，４−ジヨードパーフルオロブタン、１，３−ジヨード−２−クロロパーフルオロプロパン、１，５−ジヨード−２，４−ジクロロパーフルオロペンタン、１，６−ジヨードパーフルオロヘキサン、１，８−ジヨードパーフルオロオクタン、１，１２−ジヨードパーフルオロドデカンおよび１，１６−ジヨードパーフルオロヘキサデカン、ジヨードメタン、１，２−ジヨードエタンがあげられる。これらの化合物は、単独で使用してもよく、相互に組み合せて使用することもできる。なかでも、１，４−ジヨードパーフルオロブタンが好ましい。ジヨウ素化合物の添加量は、エラストマー性含フッ素ポリマー鎖セグメント全重量に対して、０．０１〜１重量％であることが好ましい。【００６０】
このようにして得られるエラストマー性含フッ素ポリマー鎖セグメントの末端部分はパーハロ型となっており、非エラストマー性含フッ素ポリマー鎖セグメントのブロック共重合の開始点となるヨウ素原子を有している。【００６１】
本発明におけるエラストマー性含フッ素ポリマー鎖セグメントの製造で使用するラジカル重合開始剤は、従来からフッ素系エラストマーの重合に使用されているものと同じものでよい。これらの開始剤には有機および無機の過酸化物ならびにアゾ化合物がある。典型的な開始剤として過硫酸塩類、過酸化カーボネート類、過酸化エステル類などがあり、好ましい開始剤として過硫酸アンモニウム（ＡＰＳ）があげられる。ＡＰＳは単独で使用してもよく、またサルファイト類、亜硫酸塩類のような還元剤と組み合わせて使用することもできる。【００６２】
こうして得られるエラストマー性含フッ素ポリマー鎖セグメントの数平均分子量は、得られる含フッ素多元セグメント化ポリマー全体へ柔軟性の付与、弾性の付与、機械的物性の付与の点から、５，０００〜７５０，０００であることが好ましく、２０，０００〜４００，０００であることがより好ましい。【００６３】
ついで、非エラストマー性含フッ素ポリマー鎖セグメントのエラストマー性含フッ素ポリマー鎖セグメントへのブロック共重合は、エラストマー性含フッ素ポリマー鎖セグメントの乳化重合に引き続き、単量体を非エラストマー性含フッ素ポリマー鎖セグメント用に変えることにより行なうことができる。【００６４】
得られる非エラストマー性セグメントの数平均分子量は、１，０００〜１，２００，０００が好ましく、より好ましくは３，０００〜６００，０００である。【００６５】
こうして得られる熱可塑性フッ素ゴム（ｂ）は、エラストマー性含フッ素ポリマー鎖セグメントの両側に非エラストマー性含フッ素ポリマー鎖セグメントが結合したポリマー分子、エラストマー性含フッ素ポリマー鎖セグメントの片側に非エラストマー性含フッ素ポリマー鎖セグメントが結合したポリマー分子を主体とするものである。【００６６】
また、得られる熱可塑性フッ素ゴム（ｂ）（含フッ素多元セグメント化ポリマー）の耐熱性という点から、非エラストマー性含フッ素ポリマー鎖セグメントの結晶融点は、１５０℃以上であることが好ましく、２００〜３６０℃であることがより好ましい。【００６７】
本発明においては、前述のようなフッ素ゴム（ａ）と熱可塑性フッ素ゴム（ｂ）とからなる組成物を用いることもできる。【００６８】
本発明に使用される架橋剤としては、採用する架橋系によって適宜選定すればよい。架橋系としてはポリアミン架橋系、ポリオール架橋系、パーオキサイド架橋系、イミダゾール架橋系のいずれも採用できる。また、トリアジン架橋系、オキサゾール架橋系、チアゾール架橋系なども採用できる。【００６９】
架橋剤としては、ポリオール架橋系では、たとえば、ビスフェノールＡＦ、ヒドロキノン、ビスフェノールＡ、ジアミノビスフェノールＡＦなどのポリヒドロキシ化合物が、パーオキサイド架橋系では、たとえば、α，α′−ビス（ｔ−ブチルパーオキシ）ジイソプロピルベンゼン、２，５−ジメチル−２，５−ジ（ｔ−ブチルパーオキシ）ヘキサン、ジクミルパーオキサイドなどの有機過酸化物が、ポリアミン架橋系では、たとえばヘキサメチレンジアミンカーバメート、Ｎ，Ｎ′−ジシンナミリデン−１，６−ヘキサメチレンジアミンなどのポリアミン化合物があげられる。【００７０】
トリアジン架橋に用いる架橋剤としては、テトラフェニルスズ、トリフェニルスズなどの有機スズ化合物があげられる。【００７１】
オキサゾール架橋系、イミダゾール架橋系、チアゾール架橋系に使用する架橋剤としては、たとえば一般式（７）：【００７２】
【化１】
2005050069.tif 000002
【００７３】
（式中、Ｒ2は−ＳＯ2−、−Ｏ−、−ＣＯ−、炭素数１〜６のアルキレン基、炭素数１〜１０のパーフルオロアルキレン基または単結合手であり、Ｒ3およびＲ4は一方が−ＮＨ2であり他方が−ＮＨＲ5、−ＮＨ2、−ＯＨまたは−ＳＨであり、Ｒ5は水素原子、フッ素原子または一価の有機基であり、好ましくはＲ3が−ＮＨ2でありＲ4が−ＮＨＲ5である）で示されるビスジアミノフェニル系架橋剤、ビスアミノフェノール系架橋剤、ビスアミノチオフェノール系架橋剤、一般式（８）：【００７４】
【化２】
2005050069.tif 000003
【００７５】
で示されるビスアミドラゾン系架橋剤、一般式（９）または（１０）：【００７６】
【化３】
2005050069.tif 000004
【００７７】
（式中、Ｒf5は炭素数１〜１０のパーフルオロアルキレン基）、【００７８】
【化４】
2005050069.tif 000005
【００７９】
（式中、ｎは１〜１０の整数）
で示されるビスアミドキシム系架橋剤などがあげられる。これらのビスアミノフェノール系架橋剤、ビスアミノチオフェノール系架橋剤またはビスジアミノフェニル系架橋剤などは、シアノ基、カルボキシル基、アルコキシカルボニル基と反応し、オキサゾール環、チアゾール環、イミダゾール環を形成し、架橋物を与える。【００８０】
とくに好ましい架橋剤としては、複数個の３−アミノ−４−ヒドロキシフェニル基、または３−アミノ−４−メルカプトフェニル基を有する化合物、もしくは一般式（１１）：【００８１】
【化５】
2005050069.tif 000006
【００８２】
（式中、Ｒ2、Ｒ3、Ｒ4は前記と同じ）で示される化合物があげられ、具体的には、たとえば２，２−ビス（３−アミノ−４−ヒドロキシフェニル）ヘキサフルオロプロパン（一般名：ビス（アミノフェノール）ＡＦ）、２，２−ビス（３−アミノ−４−メルカプトフェニル）ヘキサフルオロプロパン、テトラアミノベンゼン、ビス（３，４−ジアミノフェニル）メタン、ビス（３，４−ジアミノフェニル）エーテル、２，２−ビス（３，４−ジアミノフェニル）ヘキサフルオロプロパン、２，２−ビス［３−アミノ−４−（Ｎ−フェニルアミノ）フェニル］ヘキサフルオロプロパン、２，２−ビス−［３−アミノ−４−（Ｎ−メチルアミノ）フェニル］ヘキサフルオロプロパン、２，２−ビス−［３−アミノ−４−（Ｎ−エチルアミノ）フェニル］ヘキサフルオロプロパン、２，２−ビス−［３−アミノ−４−（Ｎ−プロピルアミノ）フェニル］ヘキサフルオロプロパン、２，２−ビス−［３−アミノ−４−（Ｎ−パーフルオロフェニルアミノ）フェニル］ヘキサフルオロプロパン、２，２−ビス−［３−アミノ−４−（Ｎ−ベンジルアミノ）フェニル］ヘキサフルオロプロパンなどである。【００８３】
架橋剤の添加量は、エラストマー１００重量部に対して、０．０１〜１０重量部であることが好ましく、より好ましくは０．１〜５重量部である。架橋剤が、０．０１重量部より少ないと、架橋度が不足するため、含フッ素成形品の性能が損なわれる傾向があり、１０重量部をこえると、架橋密度が高くなりすぎるため架橋時間が長くなる傾向があることに加え、経済的にも好ましくない。【００８４】
ポリオール架橋系の架橋助剤としては、各種の４級アンモニウム塩、４級ホスホニウム塩、環状アミン、１官能性アミン化合物など、通常エラストマーの架橋に使用される有機塩基が使用できる。具体例としては、たとえば、テトラブチルアンモニウムブロミド、テトラブチルアンモニウムクロリド、ベンジルトリブチルアンモニウムクロリド、ベンジルトリエチルアンモニウムクロリド、テトラブチルアンモニウム硫酸水素塩、テトラブチルアンモニウムヒドロキシドなどの４級アンモニウム塩；ベンジルトリフェニルホスホニウムクロライド、トリブチルアリルホスホニウムクロリド、トリブチル−２−メトキシプロピルホスホニウムクロリド、ベンジルフェニル（ジメチルアミノ）ホスホニウムクロリドなどの４級ホスホニウム塩；ベンジルメチルアミン、ベンジルエタノールアミンなどの一官能性アミン；１，８−ジアザビシクロ［５．４．０］−ウンデク−７−エンなどの環状アミンなどがあげられる。【００８５】
パーオキサイド架橋系の架橋助剤としては、トリアリルシアヌレート、トリアリルイソシアヌレート（ＴＡＩＣ）、トリス（ジアリルアミン−ｓ−トリアジン）、トリアリルホスファイト、Ｎ，Ｎ−ジアリルアクリルアミド、ヘキサアリルホスホルアミド、Ｎ，Ｎ，Ｎ′，Ｎ′−テトラアリルテトラフタラミド、Ｎ，Ｎ，Ｎ′，Ｎ′−テトラアリルマロンアミド、トリビニルイソシアヌレート、２,４,６−トリビニルメチルトリシロキサン、トリ（５−ノルボルネン−２−メチレン）シアヌレートなどがあげられる。これらの中でも、架橋性、架橋物の物性の点から、トリアリルイソシアヌレート（ＴＡＩＣ）が好ましい。【００８６】
架橋助剤の添加量は、エラストマー１００重量部に対して、０．０１〜１０重量部であり、好ましくは０．１〜５重量部である。架橋助剤が、０．０１重量部より少ないと、架橋時間が実用に耐えないほど長くなる傾向があり、１０重量部をこえると、架橋時間が速くなり過ぎることに加え、成形品の圧縮永久歪も低下する傾向がある。【００８７】
さらに、強度、硬度、シール性の点から、カーボンブラック、金属酸化物などの無機フィラー、エンジニアリング樹脂粉末などの有機フィラーなどの充填材を添加することが好ましい。具体的には、金属酸化物としては、酸化アルミニウム、酸化マグネシウムなどがあげられ、有機フィラーとしては、ポリイミド、ポリアミドイミド、ポリエーテルイミドなどのイミド構造を有するイミド系フィラー；ポリアリレート、ポリスルホン、ポリエーテルスルホン、ポリフェニレンスルフィド、ポリエーテルエーテルケトン、ポリオキシベンゾエートなどをあげることができるが、これらの中でも、耐熱性、耐プラズマ性の点から、酸化アルミニウム、ポリイミドを添加することが好ましい。【００８８】
これらの充填材の添加量は、架橋性エラストマー１００重量部に対して、１〜５０重量部であることが好ましく、５〜２０重量部であることがより好ましい。充填材の添加量が、１重量部未満であると、ほとんど充填材としての効果が期待できない傾向があり、５０重量部をこえると、非常に高硬度となり、シール材として適さない傾向にある。【００８９】
また、加工助剤、顔料、水酸化カルシウムのような金属水酸化物などを本発明の目的を損なわない限り使用してもよい。【００９０】
本発明のシール材は、ショアＤ硬度が７５以下であり、かつショアＡ硬度が４０〜１００である軟質材料からなる基材の表面全体または一部を金属、金属酸化物、金属窒化物、金属炭化物、およびそれらの複合物からなる群より選ばれる１つ以上の金属または金属化合物でコーティングすることにより得られる。【００９１】
金属としては、アルミニウム、シリコン、チタン、イットリウムなどがあげられ、それぞれの酸化物、窒化物、炭化物があげられる。これらの中でも、材料価格、取り扱い性、耐プラズマ性の点から、アルミニウム、アルミナが好ましい。【００９２】
金属または金属化合物からなるコーティング膜の厚さは、０．００５〜１μｍであることが好ましく、０．００５〜０．５μｍであることがより好ましい。コーティング膜の厚さが、０．００５μｍ未満であると、非固着性、耐プラズマ性といった特性が充分でない傾向があり、１μｍをこえると、シール材の変形に追従できないため、表面に耐プラズマ性を悪化させるような亀裂を生じる傾向がある。【００９３】
金属または金属化合物からなるコーティング膜の成膜方法としては、真空成膜法が使用される。真空成膜法としては、イオンプレーティング法、スパッタ法、ＣＶＤ法、蒸着法などがあげられるが、これらの中でも、コーティング膜の密着性の点、低温での加工が可能である点、コーティング用の蒸発材料の入手が容易な点、窒化物・炭化物の加工も可能であるといった点から、イオンプレーティング法が好ましく、その中でも、ホロカソードプラズマガンを使用するイオンプレーティング法がより好ましい。【００９４】
イオンプレーティング法による成膜条件としては、軟質基材の種類、膜種、および目的の膜厚により適宜設定すればよいが、成膜速度としては、０．１〜５ｎｍ／秒が好ましく、０．３〜２ｎｍ／秒がより好ましい。成膜速度が、０．１ｎｍ／秒未満であると、目的の膜厚を得るのに多大な時間を要する傾向にあり、５ｎｍ／秒をこえると、コーティング面が荒れやすく、膜厚の制御が困難となる傾向にある。【００９５】
また、コーティングする前に、基材表面をプラズマアッシングなどにより表面処理することが、コーティング層の密着性を高める上で好ましい。【００９６】
さらに、金属または金属化合物からなるコーティング膜を複数層にすることもできる。例えば、第一層として、アルミニウム、第二層として、金の２層からなるコーティング膜などをあげることができる。このように複数層にすることで、直接、軟質基材に密着させることが困難であった金属または金属化合物によるコーティングや非常に高価であるコーティング材料の使用量を最小限におさえることができる。【００９７】
本発明のシール材の軟質材料と金属または金属化合物からなるコーティング膜は、ＪＩＳ  Ｋ５６００の碁盤目テープ試験（１ｍｍ角／１００目）にて測定される軟質材料とコーティング膜との剥離数が５０／１００以下となる密着度で密着していることが好ましく、５／１００以下であることがより好ましい。剥離数が、５０／１００をこえると、軽い摩擦によってもコーティング膜が剥離する傾向がある。また、碁盤目テープ試験に用いられるテストピースは、シール材に使用される軟質材料およびコーティング膜からなるシート（厚さ２ｍｍ、１５ｍｍ×１５ｍｍ）に所望の厚さのコーティング膜を施したものである。【００９８】
また、本発明のシール材の軟質材料と金属または金属化合物からなるコーティング膜は、下記条件でのマイクロスクラッチ試験にて測定される臨界破壊荷重が２５ｍＮ以上である密着度で、軟質材料とコーティング膜が密着していることが好ましく、より好ましくは３０ｍＮ以上であり、さらに好ましくは４０ｍＮ以上である。臨界破壊荷重が、２５ｍＮ未満であると、軽い摩擦や基材の変形によってコーティング膜が剥離する傾向がある。【００９９】
記
試験装置：超薄膜スクラッチ試験機  ＭＯＤＥＬ  ＣＳＲ−０２（（株）レスカ製）
試験条件：
ダイヤモンド圧子針曲率半径・・・・・・５．０μｍ
弾性アーム・・・・・・１４６．６４ｇ／ｍｍ
ステージ角度・・・・・・３．０度
測定速度・・・・・・１０．０μｍ／ｓ
荷重印加速度・・・・・・７５．３１ｍＮ／ｍｍ
励振幅・・・・・・７９μｍ
励振周波数・・・・・・３０Ｈｚ【０１００】
ここで、マイクロスクラッチ試験とは、基板上に形成された、厚さが１μｍ以下の金属、金属酸化物または金属窒化物の平坦な薄膜の付着性を評価する試験方法であり、膜の剥離を、摩擦係数の変化などから検知し、その時の圧子針にかかる荷重を臨界破壊荷重とする。この数値が大きいほど、密着性が大きいことがわかるものである。【０１０１】
マイクロスクラッチ試験では、軟質材料とコーティング膜の密着性を測定することができ、コーティング膜が１μｍ以下では、ゴム硬度に影響されずに密着性を評価することができる。さらに、微小な領域での測定も可能であるため、測定用のテストピースを作製する必要性がなく、本発明のシール材をそのまま測定に用いることができる。【０１０２】
本発明のシール材は、下記条件下で、Ｏ2、ＣＦ4、ＮＦ3プラズマをそれぞれ照射した時の重量減少率が、全て１重量％以下であることが好ましく、０．１重量％以下であることがより好ましい。重量減少率が、１重量％を超えると、コーティング膜によるプラズマの遮蔽効果がほとんど無い傾向がある。【０１０３】
記
サンプル：厚さ２ｍｍ、１０ｍｍ×３５ｍｍのシート
照射条件：
Ｏ2、ＣＦ4プラズマ  ガス流量・・・・・・１６ＳＣＣＭ
圧力・・・・・・２０ｍＴｏｒｒ
出力・・・・・・８００Ｗ
照射時間・・・・・・３０分
ＮＦ3プラズマ        ＮＦ3／Ａｒ・・・・・・１ＳＬＭ／１ＳＬＭ
圧力・・・・・・３Ｔｏｒｒ
照射時間・・・・・・２時間
温度・・・・・・１５０℃【０１０４】
本発明の、軟質基材の持つ強度、硬度、シール性を保ちつつ、非粘着性、耐薬品性、耐プラズマ性を有するシール材は、液晶・半導体製造装置に好適に用いることができる。【０１０５】
また、本発明のシール材は、以下に示す分野で好適に用いることができる。【０１０６】
半導体製造装置、液晶パネル製造装置、プラズマパネル製造装置、プラズマアドレス液晶パネル、フィールドエミッションディスプレイパネル、太陽電池基板等の半導体関連分野では、Ｏ（角）リング、パッキン、シール材、チューブ、ロール、コーティング、ライニング、ガスケット、ダイアフラム、ホース等があげられ、これらはＣＶＤ装置、ドライエッチング装置、ウェットエッチング装置、酸化拡散装置、スパッタリング装置、アッシング装置、洗浄装置、イオン注入装置、排気装置、薬液配管、ガス配管に用いることができる。具体的には、ゲートバルブのＯリング、シール材として、クォーツウィンドウのＯリング、シール材として、チャンバーのＯリング、シール材として、ゲートのＯリング、シール材として、ベルジャーのＯリング、シール材として、カップリングのＯリング、シール材として、ポンプのＯリング、シール材、ダイアフラムとして、半導体用ガス制御装置のＯリング、シール材として、レジスト現像液、剥離液用のＯリング、シール材として、ウェハー洗浄液用のホース、チューブとして、ウェハー搬送用のロールとして、レジスト現像液槽、剥離液槽のライニング、コーティングとして、ウェハー洗浄液槽のライニング、コーティングとしてまたはウェットエッチング槽のライニング、コーティングとして用いることができる。さらに、封止材・シーリング剤、光ファイバーの石英の被覆材、絶縁、防振、防水、防湿を目的とした電子部品、回路基盤のポッティング、コーティング、接着シール、磁気記憶装置用ガスケット、エポキシ等の封止材料の変性材、クリーンルーム・クリーン設備用シーラント等として用いられる。【０１０７】
自動車分野では、ガスケット、シャフトシール、バルブステムシール、シール材およびホースはエンジンならびに周辺装置に用いることができ、ホースおよびシール材はＡＴ装置に用いることができ、Ｏ（角）リング、チューブ、パッキン、バルブ芯材、ホース、シール材およびダイアフラムは燃料系統ならびに周辺装置に用いることができる。具体的には、エンジンヘッドガスケット、メタルガスケット、オイルパンガスケット、クランクシャフトシール、カムシャフトシール、バルブステムシール、マニホールドパッキン、オイルホース、酸素センサー用シール、ＡＴＦホース、インジェクターＯリング、インジェクターパッキン、燃料ポンプＯリング、ダイアフラム、燃料ホース、クランクシャフトシール、ギアボックスシール、パワーピストンパッキン、シリンダーライナーのシール、バルブステムのシール、自動変速機のフロントポンプシール、リアーアクスルピニオンシール、ユニバーサルジョイントのガスケット、スピードメーターのピニオンシール、フートブレーキのピストンカップ、トルク伝達のＯ−リング、オイルシール、排ガス再燃焼装置のシール、ベアリングシール、ＥＧＲチューブ、ツインキャブチューブ、キャブレターのセンサー用ダイアフラム、防振ゴム（エンジンマウント、排気部等）、再燃焼装置用ホース、酸素センサーブッシュ等として用いることができる。【０１０８】
航空機分野、ロケット分野および船舶分野では、ダイアフラム、Ｏ（角）リング、バルブ、チューブ、パッキン、ホース、シール材等があげられ、これらは燃料系統に用いることができる。具体的には、航空機分野では、ジェットエンジンバルブステムシール、燃料供給用ホース、ガスケットおよびＯ−リング、ローテーティングシャフトシール、油圧機器のガスケット、防火壁シール等に用いられ、船舶分野では、スクリューのプロペラシャフト船尾シール、ディーゼルエンジンの吸排気用バルブステムシール、バタフライバルブのバルブシール、バタフライ弁の軸シール等に用いられる。【０１０９】
プラント等の化学品分野では、ライニング、バルブ、パッキン、ロール、ホース、ダイアフラム、Ｏ（角）リング、チューブ、シール材、耐薬品用コーティング等があげられ、これらは医薬、農薬、塗料、樹脂等化学品製造工程に用いることができる。具体的には、化学薬品用ポンプ、流動計、配管のシール、熱交換器のシール、硫酸製造装置のガラス冷却器パッキング、農薬散布機、農薬移送ポンプのシール、ガス配管のシール、メッキ液用シール、高温真空乾燥機のパッキン、製紙用ベルトのコロシール、燃料電池のシール、風洞のジョイントシール、耐トリクレン用ロール（繊維染色用）、耐酸ホース（濃硫酸用）、ガスクロマトグラフィー、ｐＨメーターのチューブ結合部のパッキン、塩素ガス移送ホース、ベンゼン、トルエン貯槽の雨水ドレンホース、分析機器、理化学機器のシール、チューブ、ダイアフラム、弁部品等として用いることができる。【０１１０】
医薬品等の薬品分野では、薬栓等として用いることができる。【０１１１】
現像機等の写真分野、印刷機械等の印刷分野および塗装設備等の塗装分野では、ロール等があげられ、それぞれフィルム現像機・Ｘ線フィルム現像機、印刷ロールおよび塗装ロールに用いることができる。具体的には、フィルム現像機・Ｘ線フィルム現像機の現像ロールとして、印刷ロールのグラビアロール、ガイドロールとして、塗装ロールの磁気テープ製造塗工ラインのグラビアロール、磁気テープ製造塗工ラインのガイドロール、各種コーティングロール等として用いることができる。さらに、乾式複写機のシール、印刷設備の印刷ロール、スクレーパー、チューブ、弁部品、塗布、塗装設備の塗布ロール、スクレーパー、チューブ、弁部品、プリンターのインキチューブ、ロール、ベルト、乾式複写機のベルト、ロール、印刷機のロール、ベルト等として用いることができる。【０１１２】
またチューブを分析・理化学機分野に用いることができる。【０１１３】
食品プラント機器分野では、ライニング、バルブ、パッキン、ロール、ホース、ダイアフラム、Ｏ（角）リング、チューブ、シール材、ベルト等があげられ、食品製造工程に用いることができる。具体的には、プレート式熱交換器のシール、自動販売機の電磁弁シール等として用いることができる。【０１１４】
原子力プラント機器分野では、パッキン、Ｏリング、ホース、シール材、ダイアフラム、バルブ、ロール、チューブ等があげられる。【０１１５】
鉄板加工設備等の鉄鋼分野では、ロール等があげられ、鉄板加工ロール等に用いることができる。【０１１６】
一般工業分野では、パッキング、Ｏリング、ホース、シール材、ダイアフラム、バルブ、ロール、チューブ、ライニング、マンドレル、電線、フレキシブルジョイント、ベルト、ゴム板、ウェザーストリップ、ＰＰＣ複写機のロール、ロールブレード、ベルト等があげられる。具体的には、油圧、潤滑機械のシール、ベアリングシール、ドライクリーニング機器の窓、その他のシール、六フッ化ウランの濃縮装置のシール、サイクロトロンのシール（真空）バルブ、自動包装機のシール、空気中の亜硫酸ガス、塩素ガス分析用ポンプのダイアフラム（公害測定器）、印刷機のロール、ベルト、酸洗い用絞りロール等に用いられる。【０１１７】
電気分野では、具体的には、新幹線の絶縁油キャップ、液封型トランスのベンチングシール、油井ケーブルのジャケット等として用いられる。【０１１８】
燃料電池分野では、具体的には、電極、セパレーター間のシール材や水素・酸素・生成水配管のシール等として用いられる。【０１１９】
電子部品分野では、具体的には、放熱材原料、電磁波シールド材原料、エポキシ等のプリント配線板プリプレグ樹脂の変性材、電球等の飛散防止材、コンピューターのハードディスクドライブのガスケット等に用いられる。【０１２０】
現場施工型の成形に用いることが可能なものとしては特に限定されず、たとえば、自動車エンジン用メタルガスケットのコーティング剤、エンジンのオイルパンのガスケット、複写機・プリンター用のロール、建築用シーリング剤、磁気記録装置用のガスケット、クリーンルーム用フィルターユニットのシーリング剤、プリント基盤のコーティング剤、電気・電子部品の固定剤、電気機器リード線端子の絶縁防湿処理、電気炉等のオーブンのシール、シーズヒーターの末端処理、電子レンジの窓枠シール、ＣＲＴウェッジおよびネックの接着、自動車電装部品の接着、厨房、浴室、洗面所等の目地シール等があげられる。【０１２１】
つぎに本発明を実施例をあげて説明するが、本発明はかかる実施例のみに限定されるものではない。【０１２２】
評価法
＜クラック性＞
成膜された基板を１８０度折り曲げて、表面にクラックや剥離が発生するかを目視により観察し、下記基準により評価する。
○：クラック、剥離の発生がない。
×：明らかなクラック、剥離がある。【０１２３】
＜表面粗さ（Ｒａ）＞
表面粗さ計（機種名：表面形状測定顕微鏡ＶＦ−７５００、（株）キーエンス製）を用いて測定する。【０１２４】
＜密着性−１＞
厚さ２ｍｍ、１５ｍｍ×１５ｍｍのシートを用いて、ＪＩＳ  Ｋ５６００の碁盤目テープ試験（１ｍｍ角／１００目）に準拠して、密着性を測定する。【０１２５】
＜密着性−２＞
ベンコットＭ５（旭化成工業（株）製）を用いて、厚さ２ｍｍ、１０ｍｍ×２０ｍｍのシートのコーティング面を２０回擦り、表面の剥離の状態を下記基準により評価する。
○：２０回擦り後において剥離がなかった。
△：１０〜２０回の擦りで剥離した。
×：１０回未満の擦りで剥離した。【０１２６】
＜密着性―３＞
得られたシール材を用いて、下記条件にて密着性を測定する。なお、試験方法は、ガラス基板を軟質基材に置換える以外は、ＪＩＳ  Ｒ−３２５５（ガラスを基板とした薄膜の付着性試験方法）に規定された方法と同様の方法で行なう。
試験装置：超薄膜スクラッチ試験機  ＭＯＤＥＬ  ＣＳＲ−０２（（株）レスカ製）
試験条件：ダイヤモンド圧子針曲率半径・・・・・・５．０μｍ
弾性アーム・・・・・・１４６．６４ｇ／ｍｍ
ステージ角度・・・・・・３．０度
測定速度・・・・・・１０．０μｍ／ｓ
荷重印加速度・・・・・・７５．３１ｍＮ／ｍｍ
励振幅・・・・・・７９μｍ
励振周波数・・・・・・３０Ｈｚ【０１２７】
＜耐プラズマ性＞
厚さ２ｍｍ、１０ｍｍ×３５ｍｍのシート片を用いて、以下の条件で耐プラズマ性を測定する。ただし、コーティング膜で覆われていないシート側面がプラズマ照射による影響を受けないように、四フッ化エチレン樹脂製のシート（厚さ２ｍｍ、４５ｍｍ×２０ｍｍ）の中央部分をくり貫いて（１０ｍｍ×３５ｍｍ）作製した保護枠に、コーティング面を上にしてシートをはめ込み、プラズマ照射を行う。【０１２８】
（Ｏ2、ＣＦ4プラズマ）
使用プラズマ照射装置：ＩＣＰ高密度プラズマ装置（（株）サムコインターナショナル研究所製、ＭＯＤＥＬ  ＲＩＥ−１０１ｉＰＨ）
照射条件：                ガス流量・・・・・・１６ＳＣＣＭ
圧力・・・・・・２０ｍＴｏｒｒ
出力・・・・・・８００Ｗ
照射時間・・・・・・３０分【０１２９】
（ＮＦ3プラズマ）
使用プラズマ照射装置：アストロンフッ素原子ジェネレーターＡＸ７６５７−２（アステックス（ＡＳＴＥＸ）社製）
照射条件：                ＮＦ3／Ａｒ・・・・・・１ＳＬＭ／１ＳＬＭ
圧力・・・・・・３Ｔｏｒｒ
照射時間・・・・・・２時間
温度・・・・・・１５０℃
照射操作：プラズマ照射装置のチャンバー内の雰囲気を安定させるために、チャンバー前処理として５分間かけて実ガス空放電を行なう。ついで被験サンプルを入れたアルミニウム製の容器をＲＦ電極の中心部に配置し、上記の条件下でプラズマを照射する。
重量測定：ザートリウス（Ｓｅｒｔｏｒｉｏｕｓ）・ＧＭＢＨ製の電子分析天秤２００６ＭＰＥ（商品名）を使用し、０．０１ｍｇまで測定し０．０１ｍｇの桁を四捨五入する。
表面粗度測定：表面粗さ計（機種名：表面形状測定顕微鏡ＶＦ−７５００、（株）キーエンス製）を用いて測定する。【０１３０】
（ショアＡ硬度）
ＡＳＴＭ  Ｄ２２４０に準拠して、測定を行う。具体的には、高分子計器株式会社製アナログ硬さ計のＡ型を用いて測定を行う。【０１３１】
（ショアＤ硬度）
ＡＳＴＭ  Ｄ２２４０に準拠して、測定を行う。具体的には、高分子計器株式会社製アナログ硬さ計のＤ型を用いて測定を行う。【０１３２】
参考例１
（フッ素ゴムシート（Ａ）の作製）
含フッ素エラストマー（ダイエルパーフロＧＡ−１０５、ダイキン工業（株）製）と、パーヘキサ２５Ｂ（日本油脂（株）製）とトリアリルイソシアヌレート（ＴＡＩＣ）（日本化成（株）製）と酸化アルミニウムとを重量比１００／１／２／１５で、オープンロールにて混練して架橋可能なフッ素系エラストマー組成物を得た。【０１３３】
得られたフッ素系エラストマー組成物を、１６０℃で、７分間プレスして架橋を行なったのち、さらに、１８０℃のエアーオーブン中で４時間かけてオーブン架橋し、厚さが２ｍｍである１００ｍｍ×７５ｍｍのフッ素ゴムシート（Ａ）を得た。フッ素ゴムシート（Ａ）の表面粗さ（Ｒａ）は、０．１８μｍであった。【０１３４】
参考例２
（フッ素ゴムシート（Ｂ）の作製）
含フッ素エラストマー（ダイエルパーフロＧＡ−１０５、ダイキン工業（株）製）と、パーヘキサ２５Ｂ（日本油脂（株）製）とトリアリルイソシアヌレート（ＴＡＩＣ）（日本化成（株）製）とポリイミド樹脂粉末ＵＩＰ−Ｓ（宇部興産（株）製）とを重量比１００／１／２／１５で、オープンロールにて混練して架橋可能なフッ素系エラストマー組成物を得た。【０１３５】
得られたフッ素系エラストマー組成物を、１６０℃で、７分間プレスして架橋を行なったのち、さらに、１８０℃のエアーオーブン中で４時間かけてオーブン架橋し、厚さが２ｍｍである１００ｍｍ×７５ｍｍのフッ素ゴムシート（Ｂ）を得た。フッ素ゴムシート（Ｂ）の表面粗さ（Ｒａ）は、０．２１μｍであった。【０１３６】
実施例１
参考例１で得られたフッ素ゴムシート（Ａ）を、アルカリ超音波洗浄（４５℃）１．５分、一般水道水超音波洗浄１．５分、一般水道水バブリング洗浄１．５分、純水超音波洗浄３分、純水バブリング洗浄１．５分、温純水洗浄  数分の順番で洗浄をした。洗浄後のフッ素ゴムシートを基材とし、その表面にイオンプレーティング装置（成膜条件：蒸発材料  Ａｌ、放電電流  ５０Ａ、Ａｒ流量  ４０ＳＣＣＭ、成膜圧力  ０．２５ｍＴｏｒｒ）を用いて、厚さ０．２μｍのアルミニウムのコーティング膜を施した。
得られたコーティング膜を有するフッ素ゴムシートを用いて、密着性、クラック性、および所定の寸法にカットした物で耐プラズマ性の試験を行った。その結果を表１に示す。【０１３７】
実施例２
基材として、参考例２で得られたフッ素ゴムシート（Ｂ）を用いた以外は、実施例１と同様にし、厚さ０．２μｍのアルミニウムのコーティング膜を施した。【０１３８】
得られたコーティング膜を有するフッ素ゴムシートを用いて、密着性、クラック性、および所定の寸法にカットした物で耐プラズマ性の試験を行った。その結果を表１に示す。【０１３９】
実施例３
参考例１で得られたフッ素ゴムシート（Ａ）を、実施例１と同様の条件で洗浄し、洗浄後の基材の表面にイオンプレーティング装置（成膜条件：蒸発材料  Ａｌ、放電電流  ４０Ａ、Ａｒ流量  ４０ＳＣＣＭ、Ｏ2流量  １００ＳＣＣＭ、成膜圧力  ０．５９ｍＴｏｒｒ）を用いて、厚さ０．２μｍの酸化アルミニウムのコーティング膜を施した。【０１４０】
得られたコーティング膜を有するフッ素ゴムシートを用いて、密着性、クラック性、および所定の寸法にカットした物で耐プラズマ性の試験を行った。その結果を表１に示す。【０１４１】
実施例４
基材として、参考例２で得られたフッ素ゴムシート（Ｂ）を用いた以外は、実施例３と同様にし、厚さ０．２μｍの酸化アルミニウムのコーティング膜を施した。【０１４２】
得られたコーティング膜を有するフッ素ゴムシートを用いて、密着性、クラック性、および所定の寸法にカットした物で耐プラズマ性の試験を行った。その結果を表１に示す。【０１４３】
実施例５
参考例１で得られたフッ素ゴムシート（Ａ）を、実施例１と同様の条件で洗浄し、洗浄後の基材の表面を、イオンプレーティング装置内にて、ガス条件Ａｒ／Ｏ2＝４０ＳＣＣＭ／１００ＳＣＣＭで、Ａｌ材料が蒸発しない放電電流（約３０Ａ）、約５分のプラズマアッシング処理をし、その後、イオンプレーティング法により（成膜条件：蒸発材料  Ａｌ、放電電流  ４０Ａ、Ａｒ流量  ４０ＳＣＣＭ、成膜圧力  ０．２６ｍＴｏｒｒ、加熱なし）、厚さ０．２μｍのアルミニウムのコーティング膜を施した。【０１４４】
得られたコーティング膜を有するフッ素ゴムシートを用いて、密着性、クラック性、および所定の寸法にカットした物で耐プラズマ性の試験を行った。その結果を表１に示す。【０１４５】
実施例６
基材として、参考例２で得られたフッ素ゴムシート（Ｂ）を用いた以外は、実施例５と同様にし、厚さ０．２μｍのアルミニウムのコーティング膜を施した。【０１４６】
得られたコーティング膜を有するフッ素ゴムシートを用いて、密着性、クラック性、および所定の寸法にカットした物で耐プラズマ性の試験を行った。その結果を表１に示す。【０１４７】
実施例７
参考例１で得られたフッ素ゴムシート（Ａ）を、アルカリ超音波洗浄（４５℃）１．５分、一般水道水超音波洗浄１．５分、一般水道水バブリング洗浄１．５分、純水超音波洗浄３分、純水バブリング洗浄１．５分、温純水洗浄  数分の順番で洗浄をした。洗浄後のフッ素ゴムシートを基材とし、その表面にスパッタ装置を用いて、厚さ０．２μｍのアルミニウムのコーティング膜を施した。【０１４８】
得られたコーティング膜を有するフッ素ゴムシートを用いて、密着性、クラック性、および所定の寸法にカットした物で耐プラズマ性の試験を行った。その結果を表１に示す。【０１４９】
比較例１
参考例１で得られたフッ素ゴムシート（Ａ）を用いて耐プラズマ性の試験を行った。その結果を表１に示す。【０１５０】
比較例２
参考例２で得られたフッ素ゴムシート（Ｂ）を用いて耐プラズマ性の試験を行った。その結果を表１に示す。【０１５１】
【表１】
2005050069.tif 000007
【産業上の利用可能性】
【０１５２】
本発明のシール材は、表面に非常に薄いコーティング層を有するため、軟質基材の持つ強度、硬度、シール性を保ちつつ、耐薬品性、耐プラズマ性、非粘着性を高めたシール材を提供することが可能となる。
【国際調査報告】
2005050069.tif 000008
2005050069.tif 000009
2005050069.tif 000010
2005050069.tif 000011